(57)【要約】  炭素数１〜３のアルキル基を有するアクリル酸アルキルエステル１００質量部と、炭素数４〜８のアルキル基を有するアクリル酸アルキルエステル２０〜１６０質量部と、カルボキシル基を含有する架橋席モノマー０．１〜１０質量部とを含有するモノマー成分の全質量のうち８０〜１００質量％を分添させて、重合温度２０〜６０℃で乳化重合を行うアクリルゴムの製造方法。モノマー成分には、さらに炭素数１〜４のアルキル基を有するメタクリル酸アルキルエステル及びエチレンを含有させてもよい。【特許請求の範囲】
【請求項１】
炭素数１〜３のアルキル基を有するアクリル酸アルキルエステル１００質量部と、炭素数４〜８のアルキル基を有するアクリル酸アルキルエステル２０〜１６０質量部と、カルボキシル基を含有する架橋席モノマー０．１〜１０質量部とを含有するモノマー成分の全質量のうち８０〜１００質量％を分添させて、重合温度２０〜６０℃で乳化重合を行うアクリルゴムの製造方法。
【請求項２】
前記モノマー成分が、炭素数１〜４のアルキル基を有するメタクリル酸アルキルエステル１０〜５０質量部を更に含有する、請求項１記載のアクリルゴムの製造方法。
【請求項３】
前記モノマー成分が、エチレン０〜１０質量部を更に含有する、請求項１又は２に記載のアクリルゴムの製造方法。
【請求項４】
一時間当たりの前記モノマー成分の分添量が、前記モノマー成分の全質量の５〜２５質量％である、請求項１〜３のいずれか一項に記載のアクリルゴムの製造方法。
【請求項５】
請求項１〜４いずれか一項に記載の製造方法で得られる、１５０℃で剪断速度６０８０ｓ−１におけるダイスウェルが１．３〜２．０以下、数平均分子量（Ｍｎ）が１０万〜４０万かつ分子量分布（Ｍｗ／Ｍｎ）が２〜４、トルエン不溶分が１５％以下のアクリルゴム。
【請求項６】
モノマー単位として、炭素数１〜３のアルキル基を有するアクリル酸アルキルエステル１００質量部と、炭素数４〜８のアルキル基を有するアクリル酸アルキルエステル２０〜１６０質量部と、カルボキシル基を含有する架橋席モノマー０．１〜１０質量部を含有し、１５０℃、剪断速度６０８０ｓ−１におけるダイスウェルが１．３〜２．０、数平均分子量（Ｍｎ）が１０万〜４０万かつ分子量分布（Ｍｗ／Ｍｎ）が２〜４、トルエン不溶分が１５％以下のアクリルゴム。
【請求項７】
さらに、モノマー単位として、炭素数１〜４のアルキル基を有するメタクリル酸アルキルエステルを１０〜５０質量部含有する、請求項６記載のアクリルゴム。
【請求項８】
さらに、モノマー単位として、エチレンを０〜１０質量部含有する、請求項６又は７に記載のアクリルゴム。
【請求項９】
請求項５〜８のいずれか一項に記載のアクリルゴム１００質量部と、カーボンブラック３０〜８０質量部を含むアクリルゴム組成物。
【請求項１０】
カーボンブラックが、算術平均粒子径２５〜４０ｎｍ、ジブチルフタレート（ＤＢＰ）吸油量１５０〜２４０ｍｌ／１００ｇ、窒素吸着比表面積（Ｎ２ＳＡ）とよう素吸着量（ＩＡ）の比（Ｎ２ＳＡ／ＩＡ）０．６〜０．９、かつ結晶子内の層平面のＣ軸方向の平均積み重なり高さ（Ｌｃ）が２ｎｍ以上である、請求項９に記載のアクリルゴム組成物。
【請求項１１】
カーボンブラックが、アセチレンブラックである、請求項９又は１０に記載のアクリルゴム組成物。
【請求項１２】
請求項９〜１１のいずれか一項に記載のアクリルゴム組成物の加硫物。
【請求項１３】
１９０℃で５００時間加熱した後の引張強さが２．０〜７．０ＭＰａ、切断時伸びが１００〜２１０％である請求項１２に記載の加硫物。
【請求項１４】
ＪＩＳ−Ｋ６２６０：２０１０に準拠して測定した屈曲き裂発生試験において、１５０万回折り曲げ操作をした後に外観にひび割れ及び亀裂が認められない請求項１２又は１３に記載の加硫物。
【請求項１５】
１００〜２００℃で１〜１０時間スチーム加硫又はプレス加硫を行う一次加硫工程と、一次加硫工程で得られた加硫物を１００〜２００℃で１〜１０時間熱空気加硫を行う二次加硫工程を有する、請求項１２〜１４のいずれか一項に記載の加硫物の製造方法。
【請求項１６】
請求項１２〜１４のいずれか一項に記載の加硫物を用いたゴムホース。
【請求項１７】
請求項１２〜１４のいずれか一項に記載の加硫物を用いたシール部品。
【発明の詳細な説明】
【技術分野】
【０００１】
本発明は、優れた押出性を有し、加硫物とした際の機械物性及び耐熱性、屈曲疲労性に優れたアクリルゴムの製造方法、アクリルゴム、アクリルゴム組成物、その加硫物及び加硫物の用途に関する。
【背景技術】
【０００２】
近年、高性能・高機能化の要求の高まりを背景に、ゴム部品に対しても高度の耐熱性が要求されている。【０００３】
アクリルゴムやその加硫物は、耐熱老化性や耐油性、機械的特性、圧縮永久歪み特性等の物性に優れているため、耐熱性が要求される自動車のエンジンルーム内のホース部材やシール部材等の材料として多く使用されている。【０００４】
しかしながら、近年の排ガス対策やエンジンの高出力化等の影響を受け、アクリルゴムに対してもより一層の耐熱性の向上が求められている。【０００５】
アクリルゴムに対して耐熱性を向上させるための手段としては、アクリルゴム組成物に特定のカーボンブラックを含有させる技術（例えば、特許文献１参照）や、特定の老化防止剤を組み合わせて含有させる技術（例えば、特許文献２参照）が知られている。
【先行技術文献】
【特許文献】
【０００６】
【特許文献１】国際公開第２００８／１４３３００号
【特許文献２】特開２０１１−０３２３９０号公報
【発明の概要】
【発明が解決しようとする課題】
【０００７】
本発明は、優れた押出性を有し、加硫物とした際の機械物性及び耐熱性、屈曲疲労性に優れたアクリルゴムの製造方法、アクリルゴム、アクリルゴム組成物、その加硫物及び加硫物の用途を提供することを主目的とする。
【課題を解決するための手段】
【０００８】
すなわち、本発明は、以下の要旨を有する。
（１）炭素数１〜３のアルキル基を有するアクリル酸アルキルエステル１００質量部と、炭素数４〜８のアルキル基を有するアクリル酸アルキルエステル２０〜１６０質量部と、カルボキシル基を含有する架橋席モノマー０．１〜１０質量部とを含有するモノマー成分の全質量のうち８０〜１００質量％を分添させて、重合温度２０〜６０℃で乳化重合を行うアクリルゴムの製造方法。
（２）前記モノマー成分が、炭素数１〜４のアルキル基を有するメタクリル酸アルキルエステル１０〜５０質量部を更に含有する、（１）に記載のアクリルゴムの製造方法。
（３）前記モノマー成分が、エチレン０〜１０質量部を更に含有する、（１）又は（２）に記載のアクリルゴムの製造方法。
（４）一時間当たりの前記モノマー成分の分添量が、前記モノマー成分の全質量の５〜２５質量％である、（１）〜（３）のいずれかに記載のアクリルゴムの製造方法。
（５）（１）〜（４）のいずれかに記載の製造方法で得られる、１５０℃で剪断速度６０８０ｓ−１におけるダイスウェルが１．３〜２．０以下、数平均分子量（Ｍｎ）が１０万〜４０万かつ分子量分布（Ｍｗ／Ｍｎ）が２〜４、トルエン不溶分が１５％以下のアクリルゴム。
（６）モノマー単位として、炭素数１〜３のアルキル基を有するアクリル酸アルキルエステル１００質量部と、炭素数４〜８のアルキル基を有するアクリル酸アルキルエステル２０〜１６０質量部と、カルボキシル基を含有する架橋席モノマー０．１〜１０質量部を含有し、１５０℃、剪断速度６０８０ｓ−１におけるダイスウェルが１．３〜２．０、数平均分子量（Ｍｎ）が１０万〜４０万かつ分子量分布（Ｍｗ／Ｍｎ）が２〜４、トルエン不溶分が１５％以下のアクリルゴム。
（７）さらに、モノマー単位として、炭素数１〜４のアルキル基を有するメタクリル酸アルキルエステルを１０〜５０質量部含有する、（６）記載のアクリルゴム。
（８）さらに、モノマー単位として、エチレンを０〜１０質量部含有する、（６）又は（７）に記載のアクリルゴム。
（９）（６）〜（８）のいずれかに記載のアクリルゴム１００質量部と、カーボンブラック３０〜８０質量部を含むアクリルゴム組成物。
（１０）カーボンブラックが、算術平均粒子径２５〜４０ｎｍ、ジブチルフタレート（ＤＢＰ）吸油量１５０〜２４０ｍｌ／１００ｇ、窒素吸着比表面積（Ｎ２ＳＡ）とよう素吸着量（ＩＡ）の比（Ｎ２ＳＡ／ＩＡ）０．６〜０．９、かつ結晶子内の層平面のＣ軸方向の平均積み重なり高さ（Ｌｃ）が２ｎｍ以上である（９）に記載のアクリルゴム組成物。
（１１）カーボンブラックが、アセチレンブラックである、（９）又は（１０）に記載のアクリルゴム組成物。
（１２）（９）〜（１１）のいずれかに記載のアクリルゴム組成物の加硫物。
（１３）１９０℃で５００時間加熱した後の引張強さが２．０〜７．０ＭＰａ、切断時伸びが１００〜２１０％である（１２）に記載の加硫物。
（１４）ＪＩＳ−Ｋ６２６０：２０１０に準拠して測定した屈曲き裂発生試験において、１５０万回折り曲げ操作をした後に外観にひび割れ及び亀裂が認められない（１２）又は（１３）に記載の加硫物。
（１５）１００〜２００℃で１〜１０時間スチーム加硫又はプレス加硫を行う一次加硫工程と、一次加硫工程で得られた加硫物を１００〜２００℃で１〜１０時間熱空気加硫を行う二次加硫工程を有する、（１２）〜（１４）のいずれかに記載の加硫物の製造方法。
（１６）（１２）〜（１４）のいずれかに記載の加硫物を用いたゴムホース。
（１７）（１２）〜（１４）のいずれかに記載の加硫物を用いたシール部品。
【発明の効果】
【０００９】
本発明により、優れた押出性を有し、加硫物とした際の機械物性及び耐熱性、屈曲疲労性に優れたアクリルゴムを得るアクリルゴムの製造方法、組成物、その加硫物及び加硫物の用途が提供される。
【発明を実施するための形態】
【００１０】
以下、本発明の好適な実施形態について詳細に説明するが、本発明は以下に示す各実施形態に限定されるものではない。
【００１１】
本実施形態のアクリルゴムは、炭素数１〜３のアルキル基を有するアクリル酸アルキルエステルと、炭素数４〜８のアルキル基を有するアクリル酸アルキルエステルと、カルボキシル基を含有する架橋席モノマーとを含有するモノマー成分を、当該モノマー成分の全質量のうち８０〜１００質量％を分添させて、重合温度２０〜６０℃で乳化重合させたものである。架橋席モノマーとは、架橋席（架橋点ともいう）を形成する官能基を有するモノマーのことである。また、当該アクリルゴムは、さらに炭素数１〜４のアルキル基を有するメタクリル酸アルキルエステル及び／又はエチレンを共重合させたものであってもよい（すなわち、モノマー成分は、炭素数１〜４のアルキル基を有するメタクリル酸アルキルエステル及び／又はエチレンをさらに含有していてよい。）。
【００１２】
アクリル酸アルキルエステルは、アクリルゴムの骨格となるものであり、炭素数１〜３のアルキル基を有するアクリル酸アルキルエステル及び炭素数４〜８のアルキル基を有するアクリル酸アルキルエステルの含有量を調整することで、アクリルゴムやその加硫物の耐寒性及び耐油性を調整することができる。例えば、アクリル酸エチルとアクリル酸ｎ−ブチルとを使用してアクリルゴムを製造する場合、アクリル酸エチルの共重合比率を多くすることで加硫物の耐油性を向上させることができ、アクリル酸ｎ−ブチルの共重合比率を多くすることで加硫物の耐寒性を向上させることができる。
【００１３】
炭素数１〜３のアルキル基を有するアクリル酸アルキルエステルは、アクリル酸メチル、アクリル酸エチル、アクリル酸ｎ−プロピルがある。炭素数４〜８のアルキル基を有するアクリル酸アルキルエステルは、アクリル酸ｎ−ブチル、アクリル酸イソブチル、アクリル酸ｎ−ペンチル、アクリル酸イソアミル、アクリル酸ｎ−ヘキシル、アクリル酸２−メチルペンチル、アクリル酸ｎ−オクチル、アクリル酸２−エチルヘキシルがある。これらのアクリル酸アルキルエステルの中でも、炭素数１〜３のアルキル基を有するアクリル酸アルキルエステルとしてアクリル酸エチルを、炭素数４〜８のアルキル基を有するアクリル酸アルキルエステルとしてアクリル酸ｎ−ブチルを用いることが好ましい。
【００１４】
これらのアクリル酸アルキルエステルの含有量は、炭素数１〜３のアルキル基を有するアクリル酸アルキルエステルを１００質量部として、炭素数４〜８のアルキル基を有するアクリル酸アルキルエステルは２０〜１６０質量部であり、好ましくは２５〜１５５質量部、より好ましくは３０〜１５０質量部の範囲である。炭素数４〜８のアルキル基を有するアクリル酸アルキルエステルの含有量が２０質量部未満の場合は、得られるアクリルゴムの加硫物の耐寒性、屈曲疲労性が向上せず、含有量が１６０質量部を超えてしまうと、得られるアクリルゴムの加硫物の耐油性、引張強さが向上しない場合がある。アクリルゴムは、アクリル酸アルキルエステル由来のモノマー単位（以下、アクリル酸アルキルエステル単位ともいう。）の含有量が、上記範囲内であることが好ましい。アクリルゴムにおけるこれらのモノマー単位の含有量は、アクリルゴム又はアクリルゴム組成物について得られた核磁気共鳴スペクトルに基づき定量される。
【００１５】
架橋席モノマーは、当該架橋席モノマー由来のカルボキシル基により、得られるアクリルゴムの分子間架橋を可能とするものであり、アクリルゴムの硬度や切断時伸びを調整するために用いるものである。
【００１６】
架橋席モノマーとしては、例えばアクリル酸、メタクリル酸、クロトン酸、２−ペンテン酸、マレイン酸、フマル酸、イタコン酸、マレイン酸モノアルキルエステル、フマル酸モノアルキルエステル、マレイン酸モノシクロヘキシル、フマル酸モノシクロヘキシル、桂皮酸等が挙げられるがこれらに限定されない。架橋席モノマーは、単体だけでなく２種類以上のものを併用してもよい。
【００１７】
架橋席モノマーは、炭素数が１〜８のマレイン酸モノアルキルエステル又はフマル酸モノアルキルエステルがよく、これらの中でもマレイン酸モノブチルを用いることが好ましい。
【００１８】
架橋席モノマーの含有量は、炭素数１〜３のアルキル基を有するアクリル酸アルキルエステルを１００質量部として、０．１〜１０質量部であり、より好ましくは０．５〜１０質量部であり、さらに好ましくは１〜５質量部、特に好ましくは１〜４質量部である。架橋席モノマーの含有量が０．１質量部より少ない場合、アクリルゴムを架橋させる効果が少なく、得られた加硫物の強度が不足する場合がある。架橋席モノマーの含有量が１０質量部を超える場合、アクリルゴムの加硫物が硬化し過ぎることにより、当該加硫物のゴム弾性が失われる場合がある。アクリルゴムは、架橋席モノマー由来のモノマー単位（以下、架橋席モノマー単位ともいう。）の含有量が、上記範囲内であることが好ましい。架橋席モノマー単位の定量は、共重合体の生ゴムをトルエンに溶解し、水酸化カリウムを用いた中和滴定により行うことができる。
【００１９】
アクリルゴムは、上記モノマー成分の全質量のうちの２０質量％以下、好ましくは１０質量％以下を重合缶に予め仕込み、残りの８０質量％以上、好ましくは９０質量％以上を重合中に分割添加（分添）しながら、重合温度２０〜６０℃、好ましくは３０〜５５℃で乳化重合することによって得られる。なお、本実施形態では、モノマー成分の全量（１００質量％）を分添してもよい。分添するモノマーが８０質量％より少ない場合、重合熱の除熱が十分に行うことができずに重合を安定的に行うことが困難となる。また、重合初期と後期で得られるアクリルゴムの組成が異なり、耐熱性、屈曲疲労性、押出性に劣るものになる。
【００２０】
一時間当たりのモノマー成分の分添量は、モノマー成分の全質量のうちの５〜２５質量％が好ましく、１０〜２０質量％がより好ましい。モノマー成分の分添量が５質量％以上であると、アクリルゴムが高分子量化しやすく、機械強度がより向上しやすくなる。分添量が２５質量％以下であると、重合熱の除熱より効率よく行うことができ、重合をより安定的に行いやすくなる。
【００２１】
アクリルゴムは熱や空気などの影響により、その主鎖が酸化劣化によって架橋反応を引き起こして、切断時伸びなどの機械的特性が急激に低下してしまうことが知られている。これを一般的に熱老化という。
【００２２】
当該熱老化を抑制するために、アクリルゴムには、炭素数１〜４のアルキル基を有するメタクリル酸アルキルエステルを共重合させることもできる。すなわち、上記モノマー成分は、炭素数１〜４のアルキル基を有するメタクリル酸アルキルエステルをさらに含有していてもよい。メタクリル酸アルキルエステルは、アクリルゴムの主鎖に共重合させておくことにより、アクリルゴム組成物が熱老化した際に硬化劣化を抑制し、切断時伸びなどの機械的特性を維持させるとともに、α−メチル位によってアクリルゴムの切断時伸び、及び屈曲疲労性、押出性を向上させる効果を有するものである。
【００２３】
炭素数１〜４のメタクリル酸アルキルエステルは、例えば、メタクリル酸メチル、メタクリル酸エチル、メタクリル酸ｎ−ブチル、メタクリル酸イソブチルがある。メタクリル酸アルキルエステルは、単体だけでなく２種類以上のものを併用してもよい。これらの中でも、メタクリル酸メチルを用いると、加硫物の熱老化後の引張強さの残留率、及び切断時伸びの残留率を維持できるため好ましい。
【００２４】
メタクリル酸アルキルエステルの含有量は、炭素数１〜３のアルキル基を有するアクリル酸アルキルエステルを１００質量部として、１０〜５０質量部が好ましく、より好ましくは１５〜４５質量部の範囲である。この範囲にすることで耐熱性、及び屈曲疲労性を向上させることができる。メタクリル酸アルキルエステルの含有量が５０質量部を超えると、アクリルゴムの加硫物の耐寒性が低下する場合がある。アクリルゴムは、メタクリル酸アルキルエステル由来のモノマー単位（以下、メタクリル酸アルキルエステル単位ともいう。）の含有量が、上記範囲内であることが好ましい。
【００２５】
得られる加硫物の機械的特性を向上させるために、アクリルゴムには、エチレンを共重合させてもよい。すなわち、上記モノマー成分は、エチレンをさらに含有していてもよい。エチレンの含有量は、好ましくは炭素数１〜３のアルキル基を有するアクリル酸アルキルエステルを１００質量部として、１０質量部以下であり、より好ましくは０．１〜５質量部であり、さらに好ましくは０．５〜３質量部である。エチレンをこの数値範囲で共重合させることによって、加硫物の切断時伸び、及び屈曲疲労性を向上させたアクリルゴム組成物が得られる。アクリルゴムは、エチレン由来のモノマー単位（以下、エチレン単位ともいう。）の含有量が、上記範囲内であることが好ましい。アクリルゴム中のエチレン単位の含有量は、アクリルゴム又はアクリルゴム組成物について得られた核磁気共鳴スペクトルに基づき定量される。
【００２６】
アクリルゴムには、本発明の目的を損なわない範囲で、アクリル酸アルキルエステル、（メタ）アクリル酸アルキルエステル又は架橋席モノマーと共重合可能な他のモノマーを共重合させることもできる。共重合可能な他のモノマーとしては、特に限定するものではないが、例えば、アクリル酸メトキシエチルのような（メタ）アクリル酸アルコキシエステル、酢酸ビニル、メチルビニルケトンのようなアルキルビニルケトン、ビニルエチルエーテル、アリルメチルエーテル等のビニル及びアリルエーテル、スチレン、α−メチルスチレン、クロロスチレン、ビニルトルエン、ビニルナフタレン等のビニル芳香族化合物、アクリロニトリル、メタクリロニトリル等のビニルニトリル、アクリルアミド、プロピレン、ブタジエン、イソプレン、ペンタジエン、塩化ビニル、塩化ビニリデン、フッ化ビニル、フッ化ビニリデン、エチレン、プロピオン酸ビニル、マレイン酸ジメチルのようなマレイン酸ジエステル、フマル酸ジメチルのようなフマル酸ジアルキルエステル、イタコン酸ジメチルのようなイタコン酸ジアルキルエステル、シトラコン酸ジメチルのようなシトラコン酸ジアルキルエステル、メサコン酸ジメチルのようなメサコン酸ジアルキルエステル、２−ペンテン二酸ジメチルのような２−ペンテン二酸ジアルキルエステル、アセチレンジカルボン酸ジメチルのようなアセチレンジカルボン酸ジアルキルエステル等のエチレン性不飽和化合物が挙げられる。
【００２７】
本実施形態では、乳化重合の反応系に、モノマー成分の全質量のうち８０〜１００質量％を分添させることによって、アクリルゴムを得ることができる。乳化重合の反応系には、水、乳化剤、ｐＨ調整剤、重合開始剤、重合停止剤、連鎖移動剤等が添加されていてよい。これらの成分は、モノマー成分の分添前に反応系に添加されていてよく、モノマー成分の分添とともに反応系に分添されてもよい。乳化重合の反応系は、モノマー成分を分添させる間、２０〜６０℃に保持される。
【００２８】
乳化重合の反応系における水の添加量は、例えば、モノマー成分の全量１００質量部に対して８０質量部以上が好ましく、１００質量部以上がより好ましく、１２０質量部以上がさらに好ましい。また、乳化重合の反応系における水の添加量は、例えば、モノマー成分の全量１００質量部に対して５００質量部以下が好ましく、４００質量部以下がより好ましく、３００質量部以下がさらに好ましい。
【００２９】
乳化重合の反応系に添加される乳化剤としては、例えば、完全けん化ポリビニルアルコール、部分けん化ポリビニルアルコール、ポリオキシエチレンアルキルエーテル、ポリオキシエチレンアルキルフェノールエーテル、ポリオキシエチレンアルキルエステル、ポリオキシエチレンソルビタンアルキルエステルなどの非イオン性乳化剤；ミリスチン酸、パルミチン酸、オレイン酸、リノレン酸などの脂肪酸の塩、ドデシルベンゼンスルホン酸ナトリウムなどのアルキルベンゼンスルホン酸塩、高級アルコール硫酸エステル塩、アルキルスルホコハク酸塩などのアニオン性乳化剤；アルキルトリメチルアンモニウムクロライド、ジアルキルアンモニウムクロライド、ベンジルアンモニウムクロライドなどのカチオン性乳化剤；α，β−不飽和カルボン酸のスルホエステル、α，β−不飽和カルボン酸のサルフェートエステル、スルホアルキルアリールエーテルなどの共重合性乳化剤等が挙げられる。これらの中でも、部分けん化ポリビニルアルコールが好ましい。これらの乳化剤は１種単独でも、２種類以上を組合せて用いることもできる。乳化重合の反応系における乳化剤の添加量は、モノマー成分の全量１００質量部に対して、例えば０．１質量部以上１０質量部以下である。
【００３０】
乳化重合の反応系に添加されるｐＨ調整剤としては、例えば、アンモニア、モノメチルアミン、ジメチルアミン、トリメチルアミン、モノエチルアミン、ジエチルアミン、トリエチルアミン、モノイソプロピルアミン、ジイソプロピルアミン、トリイソプロピルアミン、モノブチルアミン、ジブチルアミン、トリブチルアミンなどのアルキルアミン、ジエタノールアミン、ジイソプロパノールアミン、トリエタノールアミン、ジメチルエタノールアミン、ジエチルエタノールアミンなどのアルカノールアミン、エチレンジアミン、プロピレンジアミン、ジエチレントリアミン、トリエチレンテトラミンなどのアルキレンポリアミン、アンモニア、エチレンイミン、ピロリジン、ピペリジン、ピペラジン、モルホリン、および、酢酸ナトリウム、水酸化ナトリウム、水酸化カリウム、リン酸ナトリウム、クエン酸ナトリウムなどアルカリ金属塩等が挙げられる。これらの中でも、酢酸ナトリウムが好ましい。これらのｐＨ調整剤は１種単独でも、２種類以上を組合せて用いることもできる。乳化重合の反応系におけるｐＨ調整剤の添加量は、モノマー成分の全量１００質量部に対して、好ましくは５質量部以下、より好ましくは０．１〜２質量部である。
【００３１】
乳化重合の反応系に添加される重合開始剤としては、例えば、アゾビスイソブチロニトリルなどのアゾ化合物、ｔｅｒｔ−ブチルヒドロペルオキシド、クメンハイドロパーオキサイド、ベンゾイルパーオキサイドなどの有機過酸化物、過硫酸ナトリウム、過硫酸アンモニウムなどの無機過酸化物等が挙げられる。これらの中でも、ｔｅｒｔ−ブチルヒドロペルオキシドが好ましい。これらの重合開始剤は、１種単独でも、２種類以上を組み合わせて使用することもできる。乳化重合の反応系における重合開始剤の添加量は、モノマー成分の全量１００質量部に対して、例えば０．０１〜２質量部である。
【００３２】
また、過酸化物である重合開始剤（過酸化物開始剤）は、還元剤との組み合わせで、レドックス系重合開始剤として使用することができる。この還元剤としては、特に限定されないが、硫酸第一鉄、ナフテン酸第一銅などの還元状態にある金属イオンを含有する化合物、メタンスルホン酸ナトリウムなどのスルホン酸化合物、ジメチルアニリンなどのアミン化合物等が挙げられる。これらの中でも、硫酸第一鉄が好ましい。これらの還元剤は１種単独でも、２種類以上を組合せて用いることもできる。乳化重合の反応系における還元剤の添加量は、過酸化物開始剤１質量部に対して、好ましくは０．０１〜２質量部以下である。
【００３３】
乳化重合の反応系に添加される重合停止剤としては、例えば、ヒドロキシルアミン、ヒドロキシアミン硫酸塩、ジエチルヒドロキシアミン、ヒドロキシアミンスルホン酸及びそのアルカリ金属塩、ジメチルジチオカルバミン酸ナトリウム、ヒドロキノン、１，４−ベンゾキノン等が挙げられる。これらの中でも、ヒドロキノンが好ましい。これらの重合停止剤は、１種単独でも、２種類以上を組み合わせて使用することもできる。乳化重合の反応系における重合停止剤の添加量は、例えば、モノマー成分の全量１００質量部に対して好ましくは０．１質量部以上２質量部以下である
【００３４】
乳化重合の反応系に添加される連鎖移動剤としては、例えば、ｎ−ブチルメルカプタン、ｔ−ドデシルメルカプタンなどのメルカプタン類、テトラエチルチウラムスルフィド、ジペンタメチレンチウラムヘキサスルフィドなどのスルフィド類、α−メチルスチレン２量体、四塩化炭素等が挙げられる。これらの中でも、ｔ−ドデシルメルカプタンが好ましい。これらの連鎖移動剤は、１種単独でも、２種類以上を組み合わせて使用することもできる。乳化重合の反応系における連鎖移動剤の添加量は、モノマー成分の全量１００質量部に対して好ましくは１質量部以下、より好ましくは０．００１〜０．３質量部である。
【００３５】
本実施形態のアクリルゴムの製造方法によって得られるアクリルゴムは、（１）１５０℃、剪断速度６０８０ｓ−１におけるダイスウェルが１．３〜２．０の範囲、（２）数平均分子量（Ｍｎ）が１０万〜４０万、かつ分子量分布（Ｍｗ／Ｍｎ）が２〜４、（３）トルエン不溶分が１５％以下を満たすものである。
【００３６】
ダイスウェルは、アクリルゴムの押出性を表す値であり、キャピログラフ１Ｄ型（東洋精機社製）を使用し、バレル温度１５０℃、バレル径９．５５ｍｍ、キャピラリー長さ：Ｌ＝４０ｍｍ、キャピラリー径：Ｄ１＝１ｍｍ（Ｌ／Ｄ＝４０）、ピストン降下速度５００ｍｍ／分（剪断速度６０８０ｓ−１）、室温環境下（２５±２℃）にてアクリルゴムをストランド状に押出し、下記式により求めた。
ダイスウェル（％）＝（Ｗ／（ｌρＳ０）−１）×１００
（ただし、Ｗ、ｌはサンプルの質量（ｇ）と長さ（ｃｍ）、ρはアクリルゴムの比重、Ｓ０はダイの面積（ｃｍ２）である。）
【００３７】
アクリルゴムのダイスウェルの値は、１．３〜２．０の範囲であり、より好ましくは１．５〜１．９の範囲である。ダイスウェルの値を調整するには、アクリルゴムを製造する際のモノマー分添割合やトルエン不溶分、分子量分布を調整すればよい。
【００３８】
アクリルゴムの数平均分子量（Ｍｎ）は、ゲル浸透クロマトグラフィー（ＧＰＣ）で求めることができる値であり、１０万〜４０万の範囲、より好ましくは１５万〜３５万の範囲に調整するとよい。アクリルゴムの数平均分子量（Ｍｎ）の値を調整するには、アクリルゴムを製造する際の連鎖移動剤の量を調整すればよい。アクリルゴムのＭｎが１０万より少ない場合、引張強さが低下する場合があり、一方４０万より大きい場合、取扱いが困難となる場合がある。
【００３９】
アクリルゴムの分子量分布（Ｍｗ／Ｍｎ）は、ゲル浸透クロマトグラフィー（ＧＰＣ）で求めることができる重量平均分子量と数平均分子量との比であり、２〜４の範囲、より好ましくは２．５〜３．５の範囲に調整するとよい。アクリルゴムの分子量分布（Ｍｗ／Ｍｎ）を調整するには、アクリルゴムを製造する際の重合温度を調整すればよい。分子量分布（Ｍｗ／Ｍｎ）が２より小さい場合、押出性、屈曲疲労性が低下する場合があり、４より大きい場合、引張強さが低下する場合がある。ＧＰＣ測定による分子量、分子量分布は、テトラヒドロフランを移動相として、ポリスチレンゲルカラムを用い、ポリスチレン換算で求めることができる。
【００４０】
アクリルゴムのトルエン不溶分は、１５％以下の範囲、より好ましくは１０％以下の範囲に調整するとよい。アクリルゴムのトルエン不溶分を調整するには、アクリルゴムを製造する際の最終重合率や重合温度を調整すればよい。トルエン不溶分が１５％より大きい場合、引張強さ、屈曲疲労性、押出性、及び耐熱性が低下する場合がある。トルエン不溶分の調整は重合温度、乳化剤や凝固剤の種類の調整にて行うことができる。
トルエン不溶分は以下の様に算出できる。
試料１ｇ（ａ）を精秤しトルエン１００ｍｌに温度２５℃で４８時間かけて溶解させた後、溶解液を事前に質量（ｂ）を測定した容量２５０ｍｌの遠心管に移し、最大遠心半径１３．８ｃｍのアングルローターを用いて、温度１０℃以下、８５００ｒｐｍで６０分間遠心分離し、非沈殿物をデカンテーションにより取り除き、温度７０℃の真空乾燥器で２４時間乾燥させ、乾燥後の遠心管の質量（ｄ）を測定し、下式により算出する。
トルエン不溶分（％）＝（ｄ−ｂ）／ａ×１００
【００４１】
アクリルゴムは、カーボンブラックを含有させることにより、得られる加硫物の機械的物性及び耐熱性を向上させることができる。カーボンブラックとしては、例えばアセチレンブラック、ケッチェンブラック、サーマルブラック、チャンネルブラック、ファーネスブラック、ランプブラック、黒鉛化カーボンブラック等が挙げられるがこれらに限定されない。本実施形態において、本発明の効果をより奏するために、これらのカーボンブラックのうちアセチレンブラックを用いるのが特に好ましい。
【００４２】
前記カーボンブラックのアクリルゴム組成物中の含有量は、アクリルゴム１００質量部に対して３０〜８０質量部、より好ましくは４０〜７５質量部、さらにより好ましくは４５〜７０質量部である。カーボンブラックの含有量が３０質量部未満であると、加硫物の強度向上効果が現れない場合がある。含有量が９０質量部超である場合、加硫物の引張強さが低下する場合がある。
【００４３】
前記カーボンブラックの算術平均粒子径は、２５〜４５ｎｍの範囲が好ましく、より好ましくは３０〜４０ｎｍである。当該算術平均粒子径は、任意の３０個の粒子の最大径の平均値である。当該最大径は、電子顕微鏡により確認される。算術平均粒子径が２５ｎｍ未満の場合、得られるアクリルゴム組成物の流動性が失われ、押出性に劣る場合がある。また、算術平均粒子径が４５ｎｍを超える場合、アクリルゴムの補強性が少なく、機械強度が低下する場合がある。
【００４４】
前記カーボンブラックのＤＢＰ吸油量は、例えば１５０〜２４０ｍｌ／１００ｇであり、好ましくは１５５〜２２５ｍｌ／１００ｇである。ＤＢＰ吸油量が１５０ｍｌ／１００ｇ未満である場合、カーボンブラックの分散性に劣り、耐熱性が低下する場合がある。また、２２０ｍｌ／１００ｇより大きい場合、カーボンブラックの粒硬度が小さくなり、微粉末となりやすく、取り扱いが困難となる場合がある。
【００４５】
前記カーボンブラックの窒素吸着比表面積（Ｎ２ＳＡ）とよう素吸着量（ＩＡ）の比（Ｎ２ＳＡ／ＩＡ）は、０．６〜０．９であり、０．７〜０．８が特に好ましい。カーボンブラックの表面活性を示すＮ２ＳＡ／ＩＡが０．６未満の場合、補強性に劣り、機械強度が低下する場合がある。また、０．９を超える場合、加工性、屈曲疲労性、押出性に劣る場合がある。
【００４６】
前記カーボンブラックの結晶子内の層平面のＣ軸方向の平均積み重なり高さＬｃは例えば２ｎｍ以上であり、２．５ｎｍ以上のものが特に好ましい。Ｌｃが２ｎｍ未満の場合、ゴム組成物の補強性が少なく、機械強度が低下する場合がある。
【００４７】
アクリルゴム組成物は、さらに、加硫剤や加硫促進剤を含有させてもよい。
【００４８】
加硫剤は、カルボキシル基含有アクリルゴム組成物の加硫に通常用いられるものであれば特に限定されず、多価アミン化合物、及び多価アミン化合物の炭酸塩が好ましく、炭素数４〜３０の多価アミン化合物、及びその炭酸塩がより好ましい。なお、これらの加硫剤は、単体だけでなく２種類以上のものを併用してもよい。単体だけでなく２種類以上のものを併用してもよい。
【００４９】
多価アミン化合物、及び多価アミン化合物の炭酸塩としては、特に限定されないが、脂肪族多価アミン化合物、及びその炭酸塩、ならびに芳香族多価アミン化合物などが挙げられる。これらの中でも、脂肪族多価アミン化合物、及びその炭酸塩が特に好ましい。
【００５０】
脂肪族多価アミン化合物、及びその炭酸塩としては、特に限定されないが、例えば、ヘキサメチレンジアミン、ヘキサメチレンジアミンカーバメート、及びＮ，Ｎ’−ジシンナミリデン−１，６−ヘキサンジアミンなどが挙げられる。これらの中でも、ヘキサメチレンジアミンカーバメートが好ましい。
【００５１】
芳香族多価アミン化合物としては、特に限定されないが、例えば、４，４’−メチレンジアニリン、ｐ−フェニレンジアミン、ｍ−フェニレンジアミン、４，４’−ジアミノジフェニルエーテル、３，４’−ジアミノジフェニルエーテル、４，４’−（ｍ−フェニレンジイソプロピリデン）ジアニリン、４，４’−（ｐ−フェニレンジイソプロピリデン）ジアニリン、２，２’−ビス〔４−（４−アミノフェノキシ）フェニル〕プロパン、４，４’−ジアミノベンズアニリド、４，４’−ビス（４−アミノフェノキシ）ビフェニル、ｍ−キシリレンジアミン、ｐ−キシリレンジアミン、及び１，３，５−ベンゼントリアミンなどが挙げられる。これらの中でも、２，２’−ビス〔４−（４−アミノフェノキシ）フェニル〕プロパンが好ましい。
【００５２】
加硫剤の含有量は、特に限定するものではないが、アクリルゴム１００質量部に対して、０．１〜１０質量部が好ましく、０．３〜５質量部がより好ましい。この範囲にすることで必要十分な加硫処理が行われる。
【００５３】
また、加硫剤に対して、さらに加硫促進剤を含有していることが好ましい。加硫促進剤は、加硫速度を調整するために添加する。加硫促進剤としては特に限定するものではないが、脂肪族１価２級アミン化合物、脂肪族１価３級アミン化合物、グアニジン化合物、イミダゾール化合物、第四級オニウム塩、第三級ホスフィン化合物、弱酸のアルカリ金属塩、及びジアザビシクロアルケン化合物などが好ましく用いられ、これらのなかでも、ジアザビシクロアルケン化合物が好ましい。
【００５４】
加硫促進剤の添加量は、本実施形態におけるアクリルゴム組成物から得られる加硫物の特性を減退しない範囲で添加すればよい。
【００５５】
脂肪族１価２級アミン化合物は、アンモニアの水素原子の２つを脂肪族炭化水素基で置換した化合物である。水素原子と置換する脂肪族炭化水素基は、特に限定されないが、好ましくは炭素数１〜３０のものであり、より好ましくは炭素数８〜２０のものである。脂肪族１価２級アミン化合物の具体例としては、ジメチルアミン、ジエチルアミン、ジ−ｎ−プロピルアミン、ジアリルアミン、ジイソプロピルアミン、ジ−ｎ−ブチルアミン、ジ−ｔ−ブチルアミン、ジ−ｓｅｃ−ブチルアミン、ジペンチルアミン、ジヘキシルアミン、ジヘプチルアミン、ジオクチルアミン、ジノニルアミン、ジデシルアミン、ジウンデシルアミン、ジドデシルアミン、ジトリデシルアミン、ジテトラデシルアミン、ジペンタデシルアミン、ジセチルアミン、ジ−２−エチルヘキシルアミン、ジオクタデシルアミン、ジ−シス−９−オクタデセニルアミン、及びジノナデシルアミンなどが挙げられる。
【００５６】
脂肪族１価３級アミン化合物は、アンモニアの３つの水素原子全てを脂肪族炭化水素基で置換した化合物である。水素原子と置換する脂肪族炭化水素基は、特に限定されないが、好ましくは炭素数１〜３０のものであり、より好ましくは炭素数１〜２２のものである。脂肪族１価３級アミン化合物の具体例としては、トリメチルアミン、トリエチルアミン、トリ−ｎ−プロピルアミン、トリアリルアミン、トリイソプロピルアミン、トリ−ｎ−ブチルアミン、トリ−ｔ−ブチルアミン、トリ−ｓｅｃ−ブチルアミン、トリペンチルアミン、トリヘキシルアミン、トリヘプチルアミン、トリオクチルアミン、トリノニルアミン、トリデシルアミン、トリウンデシルアミン、トリドデシルアミン、トリデシルアミン、トリテトラデシルアミン、トリペンタデシルアミン、トリセチルアミン、トリ−２−エチルヘキシルアミン、トリオクタデシルアミン、トリ−シス−９−オクタデセニルアミン、トリノナデシルアミン、Ｎ，Ｎ−ジメチルデシルアミン、Ｎ，Ｎ−ジメチルドデシルアミン、Ｎ，Ｎ−ジメチルテトラデシルアミン、Ｎ，Ｎ−ジメチルセチルアミン、Ｎ，Ｎ−ジメチルオクタデシルアミン、Ｎ，Ｎ−ジメチルベヘニルアミン、Ｎ−メチルジデシルアミン、Ｎ−メチルジドデシルアミン、Ｎ−メチルジテトラデシルアミン、Ｎ−メチルジセチルアミン、Ｎ−メチルジオクタデシルアミン、Ｎ−メチルジベヘニルアミン、及びジメチルシクロヘキシルアミンなどが挙げられる。
【００５７】
グアニジン化合物の具体例としては、１，３−ジ−ｏ−トリルグアニジン、１，３−ジフェニルグアニジンなどが挙げられる。
【００５８】
イミダゾール化合物の具体例としては、２−メチルイミダゾール、２−フェニルイミダゾールなどが挙げられる。
【００５９】
第四級オニウム塩の具体例としては、テトラｎ−ブチルアンモニウムブロマイド、オクタデシルトリｎ−ブチルアンモニウムブロマイドなどが挙げられる。
【００６０】
第三級ホスフィン化合物の具体例としては、トリフェニルホスフィン、トリ−ｐ−トリルホスフィンなどが挙げられる。
【００６１】
弱酸のアルカリ金属塩の具体例としては、ナトリウム、カリウムのリン酸塩、炭酸塩などの無機弱酸塩、及びナトリウム、カリウムのステアリン酸塩、ラウリン酸塩などの有機弱酸塩が挙げられる。
【００６２】
ジアザビシクロアルケン化合物の具体例としては、１，８−ジアザビシクロ［５．４．０］ウンデカ−７−エン（ＤＢＵ）、１，５−ジアザビシクロ［４．３．０］ノ−５−ネン（ＤＢＮ）などが挙げられる。
【００６３】
上記加硫剤及び加硫促進剤等は、本実施形態のアクリルゴム組成物と加硫温度以下の温度で混練する。本実施形態のアクリルゴム組成物は、所望する各種の形状に成形された後に加硫して加硫物としたり、加硫させた後に各種の形状に成形することもできる。加硫温度はアクリルゴム組成物中の各成分の含有量や加硫剤の種類によって適宜設定でき、通常は１００〜２００℃、好ましくは１３０〜１８０℃である。また、加硫に要する時間は１〜１０時間、好ましくは２〜６時間である。
【００６４】
アクリルゴム組成物を混練、成型、加硫する装置、及びアクリルゴム組成物の加硫物を混練、成型する装置は、通常ゴム工業で用いるものを使用することができる。加硫方法としてはスチーム加硫、又はプレス加硫が好ましい。
【００６５】
また、アクリルゴム組成物は必要に応じて熱空気加硫による二次加硫が行われる。加硫温度はアクリルゴム組成物中の各成分の含有量や加硫剤の種類によって適宜設定でき、通常は１００〜２００℃、好ましくは１３０〜１８０℃である。また、加硫に要する時間は１〜１０時間、好ましくは２〜６時間である。二次加硫を行うことによって十分な機械特性とゴム弾性を得られる場合がある。
【００６６】
アクリルゴム組成物は、実用に供するに際してその目的に応じ、充填剤、補強剤、可塑剤、滑剤、老化防止剤、安定剤、シランカップリング剤等を添加してもよい。
【００６７】
充填剤、補強剤としては、カーボンブラック以外に通常のゴム用途に使用されている充填剤や補強剤を添加することができ、例えば、シリカ、タルク、炭酸カルシウム等の充填剤、補強剤がある。これら添加剤の含有量は、合計で、アクリルゴム組成物１００質量部に対して２０〜１００質量部の範囲が好ましい。
【００６８】
可塑剤としては、通常のゴム用途に使用されている可塑剤を添加することができ、例えば、エステル系可塑剤、ポリオキシエチレンエーテル系可塑剤、トリメリテート系可塑剤等がある。可塑剤の含有量は、アクリルゴム組成物１００質量部に対して、５０質量部程度までの範囲が好ましい。
【００６９】
本実施形態の加硫物は、１９０℃で５００時間加熱した後の引張強さが２．０〜７．０ＭＰａ、切断時伸びが１００〜２１０％のものである。加熱後の引張強さをこの範囲に調整するには、Ｌｃの高いカーボンブラックを用いればよく、加熱後の切断時伸びをこの範囲に調整するには、Ｎ２ＳＡ／ＩＡの少ないカーボンブラックを用いればよい。
【００７０】
本実施形態の加硫物は、ＪＩＳ−Ｋ６２６０：２０１０に準拠して測定した屈曲き裂発生試験において、１５０万回折り曲げ操作をした後に外観にひび割れや亀裂が認められないものである。外観にひび割れや亀裂を生じないようにするためには、トルエン不溶分、架橋席量、重合温度を調整すればよい。
【００７１】
本実施形態のアクリルゴム組成物の加硫物は、特に、ゴムホースや、ガスケット、パッキング等のシール部品として好適に用いられる。当該ゴムホース及びシール部品は、本実施形態のアクリルゴム組成物のみ又はその加硫物のみからなってもよく、又は他の部品との組み合わせられていてもよい。
【００７２】
ゴムホースとしては、例えば、自動車、建設機械、油圧機器等のトランスミッションオイルクーラーホース、エンジンオイルクーラーホース、エアダクトホース、ターボインタークーラーホース、ホットエアーホース、ラジエターホース、パワーステアリングホース、燃料系統用ホース、ドレイン系統用ホース等がある。
【００７３】
ゴムホースの構成としては、一般的に行われているように補強糸あるいはワイヤーをホースの中間あるいは、ゴムホースの最外層に設けたものや、フッ素ゴムやシリコーンゴム等のゴムとの積層構造となっているものでもよい。
【００７４】
シール部品としては、例えば、エンジンヘッドカバーガスケット、オイルパンガスケット、オイルシール、リップシールパッキン、Ｏ−リング、トランスミッションシールガスケット、クランクシャフト、カムシャフトシールガスケット、バルブステム、パワーステアリングシールベルトカバーシール、等速ジョイント用ブーツ材及びラックアンドピニオンブーツ材等がある。
【実施例】
【００７５】
以下に実施例をもって本発明を更に詳細に説明するが、本発明はこれらの実施例によって何ら制限されるものではない。【００７６】
試験に用いた試薬は以下の通りである。
・アセチレンブラック粒状品：デンカ社製デンカブラック粒状品
・アセチレンブラックＦＸ−３５：デンカ社製デンカブラックＦＸ−３５
・アセチレンブラックＨＳ−１００：デンカ社製デンカブラックＨＳ−１００
・ＦＥＦカーボンブラック：東海カーボン社製シーストＳＯ
・ステアリン酸：花王社製ルナックＳ−９０
・老化防止剤：ユニロイヤル社製ナウガード４４５（４，４’−ビス（α，α−ジメチルベンジル）ジフェニルアミン）
・流動パラフィン：カネダ社製ハイコールＫ−２３０
・ステアリルアミン：花王社製ファーミン８０
・Ｄｉａｋ＃１：デュポン社製  加硫剤  ６−アミノヘキシルカルバミド酸
・ＸＬＡ−６０：ランクセス社製  加硫促進剤【００７７】
アセチレンブラック３種及びＦＥＦカーボンブラックの物性は以下に従って測定し、測定結果を表１に示した。
（１）算術平均粒子径
カーボンブラック粉体を透過型電子顕微鏡にて５万倍で撮影し、粒子径を３０個測定した平均値。
（２）ＤＢＰ吸油量
ＪＩＳ  Ｋ  ６２１７−４：２００８に準拠して測定した。
（３）窒素吸着比表面積（Ｎ２ＳＡ）
ＪＩＳ  Ｋ  ６２１７−２：２００８に準拠して測定した。
（４）よう素吸着量（ＩＡ）
ＪＩＳ  Ｋ  ６２１７−１：２００８に準拠して測定した。
（５）結晶子内の層平面のＣ軸方向の平均積み重なり高さ（Ｌｃ）
Ｃｕ−Ｋα線を用いたＸ線回折法における（００２）回折線により、次式に従って計算した。
Ｌｃ＝（１８０・Ｋ・λ）／（π・β・ｃｏｓΘ）
（ただし、Ｋ＝形状因子（０．９を用いた）、λ＝Ｘ線の波長（０．１５４ｎｍ）、Θ＝（００２）回折線吸収バンドにおける極大値を示す角度、β＝（００２）回折線吸収バンドにおける半価幅を角度で示したものである。）
（６）かさ密度
ＪＩＳ  Ｋ  ６２１９−２：２００６に準拠して測定した。
（７）加熱減量
ＪＩＳ  Ｋ  ６２１８−１：２００５に準拠して測定した。
（８）灰分
ＪＩＳ  Ｋ  ６２１８−２：２００５に準拠して測定した。【００７８】
【表１】
2019078167.tif 000002
【００７９】
下記に示す条件でアクリルゴムを作製した。
＜アクリルゴムＡ＞
内容積４０リットルの耐圧反応容器に部分ケン化ポリビニルアルコール４質量％の水溶液１７ｋｇ、酢酸ナトリウム２２ｇを投入し、攪拌機でよく混合しながら槽内上部の空気を窒素で置換後、エチレン０．９５ｋｇを槽上部に圧入し、圧力を３．５ＭＰａに調整した。攪拌を続行し、槽内を５５℃に保持した後、アクリル酸エチル６．２ｋｇ、アクリル酸ｎ−ブチル３．９ｋｇ、メタクリル酸メチル１．１ｋｇ、マレイン酸モノブチル３００ｇ、ｔｅｒｔ−ドデシルメルカプタン１．８ｇのモノマー混合液を６時間かけて圧入した。同時に、別途注入口よりｔ−ブチルヒドロペルオキシド水溶液（０．２５質量％、２リットル）を６時間かけて圧入し、最終重合率９５％まで重合を行った。生成した重合液に硼酸ナトリウム水溶液（３．５質量％、７リットル）を凝固剤として添加して重合体を固化し、脱水及び乾燥を行ってアクリルゴムＡとした。【００８０】
このアクリルゴムＡの共重合体組成は、エチレンモノマー単位２．０質量％と、マレイン酸モノブチルモノマー単位１．６質量％と、アクリル酸エチルモノマー単位５３．０質量％と、アクリル酸ｎ−ブチルモノマー単位３３．７質量％、メタクリル酸メチルモノマー単位９．７質量％であった。マレイン酸モノブチルモノマー単位の定量は、共重合体の生ゴムをトルエンに溶解し、水酸化カリウムを用いた中和滴定により測定した。その他の共重合体組成は、核磁気共鳴スペクトルを採取し、各成分を定量した。また、数平均分子量Ｍｎ＝３５万、分子量分布Ｍｗ／Ｍｎ＝３．７であった。【００８１】
＜アクリルゴムＢ＞
アクリルゴムＡと同様な方法であるが、ｔｅｒｔ−ドデシルメルカプタンを１２．４ｇに変更して、最終重合率９５％でアクリルゴムＢを得た。【００８２】
このアクリルゴムＢの共重合体組成は、エチレンモノマー単位２．０質量％と、マレイン酸モノブチルモノマー単位１．６質量％と、アクリル酸エチルモノマー単位５２．８質量％と、アクリル酸ｎ−ブチルモノマー単位３３．８質量％、メタクリル酸メチルモノマー単位９．８質量％であった。また、数平均分子量Ｍｎ＝１２万、分子量分布Ｍｗ／Ｍｎ＝３．９であった。【００８３】
＜アクリルゴムＣ＞
アクリルゴムＡと同様な方法であるが、エチレンを使用せずに常圧で重合を行い、最終重合率９５％でアクリルゴムＣを得た。【００８４】
このアクリルゴムＣの共重合体組成は、マレイン酸モノブチルモノマー単位１．６質量％と、アクリル酸エチルモノマー単位５３．９質量％と、アクリル酸ｎ−ブチルモノマー単位３４．５質量％、メタクリル酸メチルモノマー単位１０質量％であった。また、数平均分子量Ｍｎ＝３３万、分子量分布Ｍｗ／Ｍｎ＝３．８であった。【００８５】
＜アクリルゴムＤ＞
アクリルゴムＡと同様な方法であるが、重合温度を３０℃に変更して、最終重合率９５％でアクリルゴムＤを得た。【００８６】
このアクリルゴムＤの共重合体組成は、エチレンモノマー単位３．６質量％と、マレイン酸モノブチルモノマー単位１．７質量％と、アクリル酸エチルモノマー単位５２．２質量％と、アクリル酸ｎ−ブチルモノマー単位３３．１質量％、メタクリル酸メチルモノマー単位９．４質量％であった。また、数平均分子量Ｍｎ＝３４万、分子量分布Ｍｗ／Ｍｎ＝３．７であった。【００８７】
＜アクリルゴムＥ＞
アクリルゴムＡと同様な方法であるが、アクリル酸エチル３．９ｋｇ、アクリル酸ｎ−ブチル５．６ｋｇ、メタクリル酸メチル１．７ｋｇ、マレイン酸モノブチル３００ｇ、ｔｅｒｔ−ドデシルメルカプタン１．１ｇに変更して、最終重合率９５％でアクリルゴムＥを得た。【００８８】
このアクリルゴムＥの共重合体組成は、エチレンモノマー単位２．１質量％と、マレイン酸モノブチルモノマー単位１．６質量％と、アクリル酸エチルモノマー単位３３．１質量％と、アクリル酸ｎ−ブチルモノマー単位４８．７質量％、メタクリル酸メチルモノマー単位１４．５質量％であった。また、数平均分子量Ｍｎ＝３３万、分子量分布Ｍｗ／Ｍｎ＝３．６であった。【００８９】
＜アクリルゴムＦ＞
アクリルゴムＡと同様な方法であるが、アクリル酸エチル７．８ｋｇ、アクリル酸ｎ−ブチル３．４ｋｇ、マレイン酸モノブチル３００ｇ、ｔｅｒｔ−ドデシルメルカプタン１．４ｇに変更して、最終重合率９５％でアクリルゴムＦを得た。【００９０】
このアクリルゴムＦの共重合体組成は、エチレンモノマー単位１．９質量％と、マレイン酸モノブチルモノマー単位１．７質量％と、アクリル酸エチルモノマー単位６７．５質量％と、アクリル酸ｎ−ブチルモノマー単位２８．９質量％であった。また、数平均分子量Ｍｎ＝２１万、分子量分布Ｍｗ／Ｍｎ＝３．７であった。【００９１】
＜アクリルゴムＧ＞
アクリルゴムＡと同様な方法であるが、モノマー混合液をあらかじめ反応容器にすべて投入した状態で重合を開始させ、最終重合率を９５％でアクリルゴムＧを得た。【００９２】
このアクリルゴムＧの共重合体組成は、エチレンモノマー単位１．７質量％と、マレイン酸モノブチルモノマー単位１．５質量％と、アクリル酸エチルモノマー単位５２．９質量％と、アクリル酸ｎ−ブチルモノマー単位３４．１質量％、メタクリル酸メチルモノマー単位９．８質量％であった。また、数平均分子量Ｍｎ＝３６万、分子量分布Ｍｗ／Ｍｎ＝４．２であった。【００９３】
＜アクリルゴムＨ＞
アクリルゴムＦと同様な方法であるが、モノマー混合液をあらかじめ反応容器にすべて投入した状態で重合を開始させ、最終重合率９５％でアクリルゴムＨを得た。【００９４】
このアクリルゴムＨの共重合体組成は、エチレンモノマー単位１．７質量％と、マレイン酸モノブチルモノマー単位１．６質量％と、アクリル酸エチルモノマー単位６７．６質量％と、アクリル酸ｎ−ブチルモノマー単位２９．１質量％であった。また、数平均分子量Ｍｎ＝２０万、分子量分布Ｍｗ／Ｍｎ＝４．３であった。【００９５】
＜アクリルゴムＩ＞
アクリルゴムＡと同様な方法であるが、アクリル酸エチル１０．７ｋｇ、アクリル酸ｎ−ブチル５００ｇ、マレイン酸モノブチル３００ｇ、ｔｅｒｔ−ドデシルメルカプタン１．４ｇに変更して、最終重合率９５％でアクリルゴムＩを得た。【００９６】
このアクリルゴムＩの共重合体組成は、エチレンモノマー単位１．６質量％と、マレイン酸モノブチルモノマー単位１．６質量％と、アクリル酸エチルモノマー単位９１．７質量％と、アクリル酸ｎ−ブチルモノマー単位５．１質量％であった。また、数平均分子量Ｍｎ＝２１万、分子量分布Ｍｗ／Ｍｎ＝３．８であった。【００９７】
＜アクリルゴムＪ＞
アクリルゴムＡと同様な方法であるが、アクリル酸エチル４．４ｋｇ、アクリル酸ｎ−ブチル６．８ｋｇ、マレイン酸モノブチル３００ｇ、ｔｅｒｔ−ドデシルメルカプタン１．４ｇに変更して、最終重合率９５％でアクリルゴムＪを得た。【００９８】
このアクリルゴムＪの共重合体組成は、エチレンモノマー単位１．７質量％と、マレイン酸モノブチルモノマー単位１．６質量％と、アクリル酸エチルモノマー単位３７．６質量％と、アクリル酸ｎ−ブチルモノマー単位５９．１質量％であった。また、数平均分子量Ｍｎ＝２１万、分子量分布Ｍｗ／Ｍｎ＝３．６であった。【００９９】
＜アクリルゴムＫ＞
アクリルゴムＡと同様な方法であるが、マレイン酸モノブチルを用いずに重合を開始して、最終重合率９５％でアクリルゴムＫを得た。【０１００】
このアクリルゴムＫの共重合体組成は、エチレンモノマー単位２．２質量％と、アクリル酸エチルモノマー単位５３．６質量％と、アクリル酸ｎ−ブチルモノマー単位３４．３質量％、メタクリル酸メチルモノマー単位９．９質量％であった。また、数平均分子量Ｍｎ＝３４万、分子量分布Ｍｗ／Ｍｎ＝３．８であった。【０１０１】
＜アクリルゴムＬ＞
アクリルゴムＡと同様な方法であるが、マレイン酸モノブチル量を３．０ｋｇに変更して、最終重合率９５％でアクリルゴムＬを得た。【０１０２】
このアクリルゴムＬの共重合体組成は、エチレンモノマー単位１．９質量％と、マレイン酸モノブチルモノマー単位１５．３質量％と、アクリル酸エチルモノマー単位４７．２質量％と、アクリル酸ｎ−ブチルモノマー単位２６．５質量％、メタクリル酸メチルモノマー単位９．１質量％であった。また、数平均分子量Ｍｎ＝２９万、分子量分布Ｍｗ／Ｍｎ＝３．６であった。【０１０３】
＜アクリルゴムＭ＞
アクリルゴムＡと同様な方法であるが、モノマー混合液の内、３０質量％をあらかじめ反応容器にすべて投入した状態で重合を開始させ、最終重合率９５％でアクリルゴムＭを得た。【０１０４】
このアクリルゴムＭの共重合体組成は、エチレンモノマー単位２．１質量％と、マレイン酸モノブチルモノマー単位１．６質量％と、アクリル酸エチルモノマー単位５３．１質量％と、アクリル酸ｎ−ブチルモノマー単位３３．５質量％、メタクリル酸メチルモノマー単位９．７質量％であった。また、数平均分子量Ｍｎ＝３５万、分子量分布Ｍｗ／Ｍｎ＝４．１であった。【０１０５】
＜アクリルゴムＮ＞
アクリルゴムＡと同様な方法であるが、重合温度を１０℃の状態で重合を開始させ、最終重合率９５％でアクリルゴムＮを得た。【０１０６】
このアクリルゴムＮの共重合体組成は、エチレンモノマー単位２．５質量％と、マレイン酸モノブチルモノマー単位１．６質量％と、アクリル酸エチルモノマー単位５２．８質量％と、アクリル酸ｎ−ブチルモノマー単位３３．４質量％、メタクリル酸メチルモノマー単位９．７質量％であった。また、数平均分子量Ｍｎ＝３８万、分子量分布Ｍｗ／Ｍｎ＝２．９であった。【０１０７】
＜アクリルゴムＯ＞
アクリルゴムＡと同様な方法であるが、重合温度を８０℃の状態で重合を開始させ、最終重合率９５％でアクリルゴムＯを得た。【０１０８】
このアクリルゴムＮの共重合体組成は、エチレンモノマー単位１．８質量％と、マレイン酸モノブチルモノマー単位１．６質量％と、アクリル酸エチルモノマー単位５３．１質量％と、アクリル酸ｎ−ブチルモノマー単位３３．６質量％、メタクリル酸メチルモノマー単位９．９質量％であった。また、数平均分子量Ｍｎ＝３３万、分子量分布Ｍｗ／Ｍｎ＝４．１であった。【０１０９】
＜物性試験方法＞
アクリルゴムＡ〜Ｏのトルエン不溶分とダイスウェルを以下の条件で評価し、測定結果を表２に示した。
（１）トルエン不溶分
試料１ｇ（ａ）を精秤しトルエン１００ｍｌに温度２５℃で４８時間かけて溶解させた後、溶解液を事前に質量（ｂ）を測定した容量２５０ｍｌの遠心管に移し、最大遠心半径１３．８ｃｍのアングルローターを用いて、温度１０℃以下、８５００ｒｐｍで６０分間遠心分離し、非沈殿物をデカンテーションにより取り除き、温度７０℃の真空乾燥器で２４時間乾燥させ、乾燥後の遠心管の質量（ｄ）を測定し、下式により算出した。
トルエン不溶分（％）＝（ｄ−ｂ）／ａ×１００
（２）ダイスウェル
キャピログラフ１Ｄ型（東洋精機製作所社製）を使用し、バレル温度１５０℃、バレル径９．５５ｍｍ、キャピラリー長さ：Ｌ＝４０ｍｍ、キャピラリー径：Ｄ１＝１ｍｍ（Ｌ／Ｄ＝４０）、ピストン降下速度５００ｍｍ／分（せん断速度６０８０ｓ−１）、室温環境下（２５±２℃）にてアクリルゴムをストランド状に押出し、下記式により求めた。
ダイスウェル（％）＝（Ｗ／（ｌρＳ０）−１）×１００
（ただし、Ｗ、ｌはサンプルの質量（ｇ）と長さ（ｃｍ）、ρはアクリルゴムの比重、Ｓ０はダイの面積（ｃｍ２）である。）【０１１０】
【表２】
2019078167.tif 000003
【０１１１】
＜アクリルゴム組成物の作製＞
上記の方法で得たアクリルゴムを、表３の組成で、０．５Ｌ加圧型ニーダーにて１５分混練後、６インチオープンロールを用いて２０分混練した。【０１１２】
【表３】
2019078167.tif 000004
【０１１３】
＜アクリルゴム組成物の加硫物の作製＞
得られたアクリルゴム組成物を厚さ２．４ｍｍのシートに分出しした後、プレス加硫機で１７０℃、４０分間一次加硫をした後、１７０℃、４時間のギヤーオーブンで二次加硫をして、加硫物を作製した。【０１１４】
＜物性試験方法＞
得られたアクリルゴム組成物の押出性と、アクリルゴム組成物の加硫物の引張強さ・切断時伸び、硬度、耐熱性試験及び屈曲疲労性を以下の条件で評価し、測定結果を表３に示した。
（１）押出性
ゴム単軸押出機（スクリュー径：５０ｍｍ）を使用し、チューブ状（内径：９ｍｍ、外径：１４ｍｍ）に成形して、鉛直方向のチューブ押出長さ及びダイスウェルを測定した。ダイスウェルは、上述と同一の方法で測定した。
（２）引張強さ・切断時伸び
ＪＩＳ  Ｋ６２５１−２０１０に準拠して測定した。
（３）硬度
ＪＩＳ  Ｋ６２５３−３に準拠してタイプＡデュロメータを用いて測定した。
（４）耐熱性試験
ＪＩＳ  Ｋ６２５７−２０１０に準拠して試験温度１９０℃、試験時間５０４時間熱処理した後の、アクリルゴム組成物の加硫物の引張強さ・切断時伸び及び硬度変化を測定した。
（５）硬度変化
ＪＩＳ  Ｋ６２５３−３に準拠してタイプＡデュロメータを用いて測定した。
（６）屈曲疲労性（屈曲き裂発生試験）
ＪＩＳ−Ｋ６２６０：２０１０に準拠して測定した。アクリルゴムは、表１の組成で０．５Ｌ加圧型ニーダー、６インチオープンロールを用いて混練し、厚さ２．４ｍｍのシートに分出しした後、プレス加硫機で１７０℃、４０分のプレス加硫、その後１７０℃、４時間のギヤーオーブンによる二次加硫を行ったものを使用した。
屈曲疲労性の評価は以下に従い評価した。
Ａ：２００万回以上
Ｂ：１５０万回以上２００万回未満
Ｃ：１５０万回未満【０１１５】
表２及び３に示されるとおり、本発明のアクリルゴムは押出性（ダイスウェル）に優れ、これを加硫して得られるアクリルゴム組成物の加硫物は機械物性及び耐熱性、屈曲疲労性に優れていた。
【国際調査報告】
2019078167.tif 000005
2019078167.tif 000006
2019078167.tif 000007